СПОСОБ ПОЛУЧЕНИЯ СОДЕРЖАЩЕГО ТРЕТИЧНЫЕ АМИНОГРУППЫ (МЕТ)АКРИЛАТНОГО СОПОЛИМЕРА СВОБОДНОРАДИКАЛЬНОЙ ПОЛИМЕРИЗАЦИЕЙ В РАСТВОРЕ

1. Способ получения содержащего третичные аминогруппы (мет)акрилатного сополимера свободнорадикальной полимеризацией в растворе смеси мономеров, выбираемой из
а) от 30 до 70 мас.% алкилового эфира акриловой кислоты или метакриловой кислоты с числом атомов углерода в алкильных группах от одного до четырех,
б) от 70 до 30 мас.% алкилового эфира акриловой кислоты или метакриловой кислоты с третичной аминогруппой в алкильном радикале и
в) от 0 до 10 мас.% других сополимеризующихся винильных мономеров,
при этом к смеси мономеров прибавляют один или несколько инициаторов полимеризации, в случае необходимости один или несколько регуляторов молекулярной массы и один или несколько растворителей или смесь растворителей и получают полимеризующуюся смесь, которую полимеризуют при температурах от 30 до 120°C в течение времени от 2 до 24 часов,
при этом для полимеризующейся смеси используется по крайней мере 98 мас.% от общего количества представленных далее компонент:
от 40 до 75 мас.% смеси мономеров,
от 0,01 до 5 мас.% одного или нескольких инициаторов полимеризации,
от 0 до 2 мас.% одного или нескольких регуляторов молекулярной массы, от 25 до 50 мас.% одного или нескольких растворителей или смеси растворителей, в которых растворяются мономеры, входящие в состав смеси мономеров, инициаторы полимеризации и регуляторы молекулярной массы,
при этом полимеризующаяся смесь в конце концов полимеризуется с образованием полимерного сиропа со степенью превращения мономеров в сополимер не менее 99 мас.% и после этого полимерный сироп освобождают от газов дистилляцией или экструдированием и освобожденный от газов полимерный сироп далее направляют на получение сополимера в виде гранул или порошка,
при этом полученный сополимер характеризуется
w
молекулярной массой (M) от 25000 до 75000 г/моль,
показателем полидисперсности от 2,1 до 2,9 и
остаточным содержанием растворителя менее 1000 мас.ч. на миллион.
2. Способ по п.1, где смесь мономеров включает от 10 до 40 мас.% метилметакрилата, от 10 до 40 мас.% бутилметакрилата и от 30 до 70 мас.% диметиламиноэтилметакрилата.
3. Способ по п.1, где растворитель или смесь растворителей на не менее чем 95 мас.% состоит из растворителя или смеси растворителей, выбираемых из группы: этанол, метанол, изопропиловый спирт, н-бутиловый спирт, изобутиловый спирт, тетрагидрофуран, метилэтилкетон, метилизобутилкетон, диоксан, ацетон, этилацетат или бутилацетат, и содержит менее 5 мас.% других растворителей.
4. Способ по п.3, где растворитель или смесь растворителей включает не менее 98 мас.% или более 95 мас.% изопропилового спирта, менее 5 мас.% воды и менее 1 мас.% алифатических растворителей.
5. Способ по п.1, где инициатором полимеризации является дилаурилпероксид, диметил-2,2'-азобис-изобутират, трет-бутил-перпивалат или трет-бутил-пер-2-этилгексаноат или же их смесь.
6. Способ по п.1, где регулятором молекулярной массы является додецилмеркаптан.
7. Способ по одному или нескольким пп. от 1 до 6, где стадию освобождения от газов проводят в двухшнековом экструдере с двумя зонами для освобождения от газов при температурах от 100 до 200°C с добавлением к полимерному сиропу от 2 до 10 мас.% воды в качестве средства для отдувки.